L'invention concerne un procédé visant à recuire en continu de la tôle d'acier laminée à froid, destinée à l'étirage, et obtenue par trempe à liquide et à amener celle-ci en continu au pos te d'expédition en éliminant le processus ordinaire d'ajustement. Le recuit en vase clos appliqué dans la fabrication antérieure de tôle d'acier laminée à froid pour l'étirage nécessite un laps de temps considérable pour le recuit ainsi qu'un grand espace. En outre, il était difficile dans la technique antérieure d'obtenir une qualité uniforme dans toute la bobine étant donné qu'il était impossible d'obtenir un réchauffage sur toute la longueur de la bobine. Dans le cas du recuit continu, on peut effectuer le recuit efficacement et obtenir l'uniformité sur la longueur de la bobine. Toutefois, cela comporte aussi des inconvénients tels qu'une croissance insuffisante des grains cristallins par suite du chauffage rapide pendant un court laps de temps, une précipitation insuffisante de carbone dans l'acier sous forme de carbures par suite du refroidissement rapide après le réchauffage et une altération des qualités, par exemple une limite é-lastique plus élevée, une diminution d'allongement et un vieillis sement accéléré. Le procédé de recuit ci-dessus ne convient pas à la fabrication de tôles d'acier normales laminées à froid pour l'étirage. Jusqu'à présent, on a principalement employé ce procédé pour la fabrication de fers blancs épais. Il est évident qu'il faudrait utiliser, dans la fabrication de tôles d'acier doux laminées à froid, un procédé comme ci-dessus qui soit caractérisé par une productivité améliorée et par une qualité uniforme et une belle surface brillante. Il serait avantageux aussi de posséder un procédé de fabrication de ces tôles d'acier sous forme de produit final dans lequel on corrige la forme de la tôle et on applique un laminage d'écrou-issage juste après le cycle de chauffage de la tôle. L'invention vise à atteindre les buts ci-dessus et en particulier à fournir un procédé de fabrication continue de tôles d'acier laminées à froid pour l'étirage dans lequel on prévoit un appareil de trempe entre le four de chauffage et le four de réchauffage afin d'obtenir le cycle thermique désiré de chauffage , de réchauffage, de trempe etc... de manière à obtenir une tôle d'acier laminée à froid destinée à l'étirage et pré- 71 02130 2 2077306 sentant un faible vieillissement, et aussi, â traiter ensuit-, cette tôle pour corriger sa forme et à lui appliquer un laminage d'écrouissage au moyen d'un système de mise à niveau et finalement à enduire la tôle d'huile. 5 On décrira maintenant l'invention à propos des dessins annexés sur lesquels : la figure 1 est un schéma explicatif du four de recuit continu muni d'un appareil de trempe entre un four de chauffage et un four de réchauffage ; 10 la figure 2 montre le four de la figure 1 muni d'un appa reil de trempe entre le four de réchauffage et le four de refroidissement lent et la figure 3 montre un appareil servant à corriger la forme de la tôle, a l'enduire d'huile et à l'enrouler et destiné à 15 être branché dans une chaîne avec ceux des figures 1 et 2. Sur les dessins, les mêmes références désignent les mêmes parties. Plus en détail, on a désigné par 10 une bobine d'ali ■ mentation en feuillard d'acier, par 11 un dispositif de nettoyage, par 12 un système "looper", par 13 un four de chauffage,. 20 par !■+ un four de réchauffage, par 15 un four de refroidissement lent et par 16 un appareil de trempe. Il est possible d'utiliser de l'eau, une oléfine gazeuse etc... comme agent de refroidissement dans l'appareil de trempe 16. Quand l'appareil de trempe est disposé auprès du four de réchauffage comme le mcr.tre 25 ]a figure 2, une chambre de séjour 17 et une chambre de refroidis sement par jet 18, sont prévus auprès de cet appareil au lieu du four de refroidissement lent de la figure 1. Le feuillard venant de la bobine d'alimentation 10 se meut dans le sens de la flèche et lorsqu'il passe par le four de recuit, continu, on lui 30 applique le cycle thermique désiré, par exemple le chauffage,, le réchauffage et la trempe. On refroidit rapidement la tôle chaude et on lui applique un traitement comportant une précipitation rapide de carbure en maintenant à environ 3 50 à 500°C le carbone sursaturé obtenu par la trempe et on obtient une tôle 35 laminée à froid ayant un faible vieillissement. La tôle ainsi obtenue est soumise au processus représenté par la figure S. La tôle d'acier laminée à froid destinée à l'étirage est souvent de forme irrégulière après avoir passé par le four de BA0 ORIGINAL^ 71 02130 3 2077306 recuit continu. On corrige la forme de la tôle et on lui applique un laminage d'écrouissage au moyen d'un système "niveleur" 19, puis on effectue l'inspection de sa surface au moyen d'un dispositif d'inspection 20. On enduit la surface d'huile au moyen d'un dispositif d'enduction 21. On coupe la tôle à la lar-gaur et à la longueur désirées au moyen d'un coupeur 2 2 et on l'enroule sur l'enrouleur 2 3 pour obtenir le produit final. En prévoyant une chaîne de traitement comme celle qui est mentionnée ci-dessus, l'invention élimine le processus ordinaire compliqué de laminage d'écrouissage, d'ajustement précis et de transport. Au Ifeu d'un tel processus, l'invention permet d'obtenir un produit final en faisant passer une fois le feuillard par un processus de recuit continu. Tout le processus se réduit ainsi au laminage à froid, au recuit continu et au transport de sorte que le temps de travail est raccourci, que la main d'oeuvre est fortement diminuée ainsi que le prix de revient de la matière et des installations. La tôle d'acier doux obtenue par l'invention a une belle surface brillante et un faible vieillissement, et son utilisation est illimitée. 71 02130 2077306 REVENDICATION Un procédé de fabrication continue de tôle d'acier laminée à froid pour l'étirage, caractérisé par le fait qu'à une tôle présentant un faible vieillissement, on applique le cycle thermique désiré de chauffage, de réchauffage, de trempe etc... en prévoyant un appareil de trempe dans le four de recuit continu, que l'on corrige sa forme et qu'on lui applique un laminage d'écrouissage et qu'on enduit la tôle d'huile afin d'obtenir le produit final en une seule passe.